Patent ES-2908594-T3 (ES)
Title: Láminas multifuncionales ópticamente muy transparentes y método para su fabricación
Inventor: PARIZAT AMNON
IPC: C08K5/1545
Filed: 2016-02-25
Granted: 2022-05-03
Abstract: Láminas multifuncionales de gran transparencia a base de ésteres de celulosa, que comprenden los siguientes componentes dentro de una lámina: a) un éster de celulosa o una mezcla de ésteres de celulosa a base de triacetato de celulosa, que se define por las siguientes propiedades - línteres de algodón como base de la materia prima, - un contenido de <= 300 ppm de partículas birrefringentes con un tamaño de <= 20 μm, determinado por el método de filtración a través de varios filtros, cada uno con un tamaño de poro definido, - un contenido de agua de <= 1 %, - un contenido de ácido acético libre de <= 300 ppm, - una proporción de componentes formadores de gel de <= 0,5 %, - un amarillamiento muy bajo, caracterizado por un bajo índice de color Hazen (valor APHA) <= 70 determinado sobre una solución de 16 % de triacetato de celulosa disuelta en cloruro de metileno según el método ASTM D- 1209, - un contenido de <= 0,5 % de fibras extrañas y de partículas sobre o infraderivadas con un tamaño de <= 40 μm, determinado por el método de filtración a través de varios filtros, cada uno con un tamaño de poro definido, y - un valor Haze de <= 0,4%, determinado por el método ASTM D 1003, D 1044, del derivado de celulosa extraído para formar una lámina, previamente disuelto en diclorometano o acetona y sin filtrar, correspondiendo este valor Haze a una lámina altamente transparente debido a una alta pureza y calidad óptica del éster de celulosa o de la mezcla de ésteres de celulosa procesados para formar la película; b) al menos una sustancia orgánica o inorgánica que sea eficaz como plastificante y como espaciador entre las cadenas moleculares del éster de celulosa y que, por lo tanto, permita una eliminación óptima de los disolventes residuales contenidos en la lámina durante el proceso de secado de la lámina y, actuando de forma sinérgica, permita una mejor incorporación y funcionalidad de los aditivos introducidos adicionalmente, c) al menos tres sustancias orgánicas o inorgánicas con una función de absorción que influye en la transmitancia en la gama de longitudes de onda de 300 nm a 2500 nm, que al mismo tiempo son también sinérgicamente eficaces como equivalentes plastificantes en el sentido de un espaciador entre las cadenas moleculares de la matriz de éster de celulosa y tienen una función protectora y de descarga para la retina del ojo humano, donde esta función se refiere principalmente a la reducción de la densidad de potencia energética que actúa sobre el ojo en rangos de longitud de onda fisiológicamente relevantes, caracterizada por una reducción de la transmitancia de la luz que pasa a través de la lámina, donde la lámina multifuncional de alta transparencia óptica se obtiene mediante un proceso de producción en el que el éster de celulosa o la mezcla de ésteres de celulosa según a) está presente como material de partida y la adición de los componentes b) y c) tiene lugar como aditivos, donde el material de éster de celulosa utilizado según a) se disuelve previamente en la mayor medida posible en al menos un disolvente del grupo de disolventes organohalogenados, disolventes alcohólicos, ésteres de ácidos carboxílicos, disolventes aromáticos, éteres o cetonas, se homogeneiza y, antes de añadir los componentes mencionados en b) y c), se eliminan las partículas extrañas, las partículas de gel, las fibras y las partículas no ligadas en un proceso de filtración de varias etapas, las partículas de gel, las fibras y los componentes no disueltos de la materia prima y los componentes b) y c) que son activos como plastificantes y/o como equivalentes de plastificantes sinérgicos sólo se añaden a la solución del producto después de la filtración y a continuación se homogeneizan junto con la solución del producto, y donde la proporción de los componentes que son activos como plastificantes y de los componentes que son activos como espaciadores -basados en las cadenas moleculares del éster de celulosa- 0 es inferior o igual al 25% en total y la proporción de los componentes plastificantes correspondientes a b) es inferior o igual al 20%.